(57)【要約】  本発明は、接着剤層（３）を第一の被着体（４）に接着する方法に関し、該方法では、接着剤層３の第一の表面３ａが被着体の第一の表面４ａ上に施用され、そして、該接着剤層（３）の第一の表面（３ａ）および／または被着体の第一の表面（４ａ）は、平面的に、部分的に前処理され、そして、前処理された領域（６）における、被着体の第一の表面（４ａ）と接着剤層（３）の第一の表面（３ａ）との間の剥離力がそれによって高められ、そして、その接着剤層（３）を、該被着体の第一の表面４ａから引き剥がす際に、前処理された領域（６）においては、凝集的に剥離し、かつ、未処理の領域（７）においては、接着剤層（３）の第一の表面（３ａ）が、被着体の第一の表面（４ａ）から接着的に剥離する。
2019512033.tif 000002
【特許請求の範囲】
【請求項１】
接着剤層（３）を第一の被着体（４）に接着するための方法であって、
接着剤層（３）の第一の表面（３ａ）が被着体の第一の表面（４ａ）に施用され、そして、接着剤層（３）の第一の表面（３ａ）および／または該被着体の第一の表面（４ａ）が、平面的に、部分的に前処理され、そして、これにより、被着体の第一の表面（４ａ）と、接着剤層（３）の第一の面（３ａ）との間の前処理された領域（６）における剥離力が増大し、そして、接着剤層（３）が被着体の第一の表面（４ａ）から除去される場合に、該接着剤層（３）が前処理された領域（６）内で凝集的に分離し、かつ、未処理領域（７）において、接着剤層（３）の第一の表面（３ａ）が、被着体の第一の表面（４ａ）から接着的に剥離する、上記の方法。
【請求項２】
前記接着剤層（３）の第二の表面が被着体の第二の表面上に施用されることを特徴とする、請求項１に記載の方法。
【請求項３】
接着剤層（３）の第一の表面（３ａ）および／または被着体の第一の表面（４ａ）が、プライマーで前処理されることを特徴とする、請求項１または２に記載の方法。
【請求項４】
接着剤層（３）の第一の表面（３ａ）および／または被着体の第一の表面（４ａ）がプラズマにより前処理されることを特徴とする、請求項１、２または３に記載の方法。
【請求項５】
プラズマでの前処理が、プラズマ印刷法により行われることを特徴とする、請求項４に記載の方法。
【請求項６】
前記接着剤層（３）の第一の表面（３ａ）および／または被着体の第一の表面（４ａ）が、プラズマにより所定のパターンに前処理されることを特徴とする、請求項１〜５のいずれか一つに記載の方法。
【請求項７】
前記パターンのプラズマにより前処理された領域（６）の間の最小距離が１〜１０μｍであることを特徴とする、請求項６に記載の方法。
【請求項８】
前記接着剤層（３）の第一の表面（３ａ）および／または被着体の第一の表面（４ａ）が、最初にプラズマにより前処理され、そしてその後、該プラズマにより前処理された領域（６）にプライマーが適用されることを特徴とする、請求項１〜７のいずれか一つに記載の方法。
【請求項９】
前記接着剤層（３）の第一の表面（３ａ）と被着体の第一の表面（４ａ）との間の剥離力が、該接着剤層（３）の全面的な凝集破壊における剥離力に比べて高められていることを特徴とする、請求項１〜８のいずれか一つに記載の方法。
【請求項１０】
被着体の第一の表面（４ａ）および被着体の第二の表面を有し、それら二つが互いに接着剤層（３）で接着された部材であって、該二つの被着体の表面（４ａ）間の剥離力が、該接着剤層（３）の全面的な凝集破壊の剥離力よりも高いことを特徴とする、上記の部材。
【発明の詳細な説明】
【技術分野】
【０００１】
本発明は、接着剤層を被着体の表面に接着させる方法に関する。本発明はまた、被着体の第一の表面と被着体の第二の表面とを有する部材にも関し、これら二つは互いに接着剤層で接着される。
【背景技術】
【０００２】
基材上のおよび内部製造プロセスにおける接着テープ製品の固着力の増大は、プライマーおよび物理的前処理方法およびそれらの組合せの使用によって達成できる。これらの方法は、原則的に、かなりの期間確立されており、かつ、使用されている。従来技術によれば、表面を完全に均質に前処理し、すべての領域において、一貫した接着または印刷を達成する努力が払われている。
【０００３】
顧客は定義された接着強度レベルを要求し、しばしば接着テープ製品の凝集破壊を必要とする。最適な固着の場合、可能な限り最良の固着値を達成するために、適切な前処理によって、関与するすべての表面を均質にして接合する。それに加えて、先行技術による表面は、選択的かつ構造化的に、プラズマによってマイクロメートル範囲で前処理できる。ここで、ウェットケミカルメタライゼーションに特化した印刷分野における用途がある（“Ｐｌａｓｍａ  Ｐｒｉｎｔｉｎｇ  ａｎｄ  Ｒｅｌａｔｅｄ  Ｔｅｃｈｎｉｑｕｅｓ  −  Ｐａｔｔｅｒｎｉｎｇ  ｏｆ  Ｓｕｒｆａｃｅｓ  Ｕｓｉｎｇ  Ｍｉｃｒｏｐｌａｓｍａｓ  ａｔ  Ａｔｍｏｓｐｈｅｒｉｃ  Ｐｒｅｓｓｕｒｅ”  ｉｎ  Ｐｌａｓｍａ  Ｐｒｏｃｅｓｓ．  Ｐｏｌｙｍ．  ２０１２，  ９，  １０８６−１１０３（非特許文献１）参照）。
【先行技術文献】
【特許文献】
【０００４】
【特許文献１】欧州特許第  ２  １６８  ４０９  Ｂ１号明細書
【特許文献２】欧州特許出願公開第０９８６９３９Ａ１号明細書
【非特許文献】
【０００５】
【非特許文献１】“Ｐｌａｓｍａ  Ｐｒｉｎｔｉｎｇ  ａｎｄ  Ｒｅｌａｔｅｄ  Ｔｅｃｈｎｉｑｕｅｓ  −  Ｐａｔｔｅｒｎｉｎｇ  ｏｆ  Ｓｕｒｆａｃｅｓ  Ｕｓｉｎｇ  Ｍｉｃｒｏｐｌａｓｍａｓ  ａｔ  Ａｔｍｏｓｐｈｅｒｉｃ  Ｐｒｅｓｓｕｒｅ”  ｉｎ  Ｐｌａｓｍａ  Ｐｒｏｃｅｓｓ．  Ｐｏｌｙｍ．  ２０１２，  ９，  １０８６−１１０３
【非特許文献２】“Ｐｌａｓｍａ  Ｐｒｉｎｔｉｎｇ  ａｎｄ  Ｒｅｌａｔｅｄ  Ｔｅｃｈｎｉｑｕｅｓ  −  Ｐａｔｔｅｒｎｉｎｇ  ｏｆ  Ｓｕｒｆａｃｅｓ  Ｕｓｉｎｇ  Ｍｉｃｒｏｐｌａｓｍａｓ  ａｔ  Ａｔｍｏｓｐｈｅｒｉｃ  Ｐｒｅｓｓｕｒｅ”  ｉｎ  Ｐｌａｓｍａ  Ｐｒｏｃｅｓｓ．  Ｐｏｌｙｍ．  ２０１２，  ９，  １０８６−１１０３  Ｆｉｇ．  ４  ａｕｆ  Ｓｅｉｔｅ  １．０９１
【発明の概要】
【発明が解決しようとする課題】
【０００６】
本発明の課題は、被着体表面上に接着剤層を接着させる方法を提供することであり、該方法により、接着剤層と被着体の表面との間の剥離力を、接着剤の全面的に均質な凝集破壊における剥離力よりも大きくすることである。また、本発明の課題は、高い剥離力を有する接着体を有する部材を提供することである。
【課題を解決するための手段】
【０００７】
この課題は、冒頭に述べた方法によって、被着体の第一の表面上に第一の接着剤層表面を施用し、第一の接着剤層表面および／または被着体の第一の表面を平面的に部分的に前処理することによって解決される。平面的に部分的に、とは、ここで非常に一般的に理解されるべきであり、これは、非均質または構造化された前処理であり、これはランダムに、均質に構造化されるかまたはパターン化され、および／または不均質な構造を有し、この場合、構造は、連続した手順においてその構造自体を繰り返すことができる。
【０００８】
しかしながら、二つの第一の表面または二つの第一の表面のうちの一方を、特定の領域においてのみ前処理することが、本発明にとって本質的である。しかし、表面の前処理に依存することなく、被着体の第一の表面およびその上に接着された接着剤層の層構造は、接着の全範囲にわたって均質である。つまり、全体的に同じである。第一の接着剤層の表面および／または被着体の第一の表面の不均質な前処理によって、前処理の種類、かつ、選択された接着剤ならびに被着体の表面の材料を都合良く選択することで、接着体が開放されたときに、均質な全面的な前処理と比較して、接着体表面全体にわたり、拡大した破壊面が生じ、そして、それにより剥離力が高められる。
【０００９】
被着体の表面は、一般に、基材の表面を意味するものと理解される。基材は、可撓性のまたは堅い基材であってもよい。また、ラッカー層またはプラスチック層であることもできる。しかしながら、自動車  製造業のボディ部品でもあることができる。一方、被着体は、コーティングしてまたはコーティングせずに形成できる。
【００１０】
第一の接着剤層の表面と被着体の第一の表面との間の剥離力が、第一の接着剤層の表面と被着体の第一の表面との間の未処理の接着の剥離力と比べてより高められているために、接合体表面の前処理された領域にわたって、好ましくは、接着は凝集的に破壊される。つまり、接着剤層に沿って接着が破壊される。その一方で、未処理の領域全体の接着は、第一の接着剤層の表面と被着体の第一の表面との間の接着表面に沿って機能しなくなる。
【００１１】
接着剤層は、好ましくは接着テープの構成要素である。接着テープは、合目的的には、キャリアフィルムを有し、その片面に接着剤層が設けられている。しかしながら、接着剤層自体が十分に堅牢で、キャリアフィルムを省略できる場合も考えられる。
【００１２】
しかしながら、接着剤層の表面はまた、最初に、横方向に、好ましくは、接着表面に対して垂直に破壊され、および／または第一の接着剤層の表面および被着体の第一の表面が、凝集領域と接着不良領域との間で破壊され、その結果、キャリアフィルムに付着した接着剤層の部分を被着体の表面から引き剥がすことができる。接着結合体の部分的な接着および部分的な凝集破壊により、接着剤層の剥離した部分と被着体の表面との間の剥離力を全体的により大きくする、拡大された破壊表面が生ずる。
【００１３】
好ましくは、接着剤層の第二の表面は、被着体の第二の表面上に施用される。合目的的には、接着剤層は接着テープの形態で提供される。接着テープは、接着剤層とキャリアフィルムとを有する。第一の接着剤層の表面は、キャリアフィルムに対向して存在するように配置される。接着剤層によって、被着体の第一の表面に被着体の第二の表面を接合して二つの被着体を一緒に接着する場合、最初に、第一の接着剤層の表面を、第一の被着体の被着体の第一の表面上に接着し、その後、剥離フィルムを接着剤層の第二の表面から引き剥がし、そして、第二の接着剤層の表面上に、第二の被着体の被着体の第二の表面を接着する。これにより、接着剤によって被着体の第一の表面と、被着体の第二の表面との間に接着結合が生じる。被着体の第一の表面は、好ましくは、被着体の第二の表面を有する第二の被着体から自立かつ独立して可動に利用できる。しかしながら、他の実施形態では、被着体の第一の表面および被着体の第二の表面は、同じ被着体の表面であることも考えられる。
【００１４】
合目的的に、接着剤層の表面および／または被着体の表面の前処理は、プライマーの施用により、またはプラズマによる前処理によって行われる。
【００１５】
プライマーの施用は、例えば、噴霧、塗布またはドクターブレードのような従来の方法によって、被着体の第一の表面および／または第一の接着剤層の表面上に行うことができる。この場合、ほとんど全ての形態のプライマー構造を表面上に適用することができる。好ましくは、表面の前処理された領域間の最小距離は、１〜１０μｍ、特に好ましくは、１〜２μｍである。
【００１６】
本発明による方法の別の実施形態では、表面は、プラズマによって前処理されるか、またはコロナによって前処理される。表面のプラズマ前処理またはコロナ前処理によって、表面が活性化される。表面を活性化し、次いで活性化された表面に接着剤を施用することにより、剥離力が非活性化表面に対して増加する。しかしながら、合目的的には、しかしながら、表面は、全面的にプラズマ活性化されているのではなく、同様に、平面的に、部分的に活性化されており、その場合、活性化は、例えば、スタンプの形態のプラズマ源を用いて、あるいはテンプレートをマスキングすることによる、所定の反復パターンで行うことができる。
【００１７】
所定の状況下において、プラズマ源は、不均質な処理を生成し得る。これはフィラメント放電または非常に異なるフィールド領域を有する放電の場合、特に可能である。ここで、所定のプロセス構成において、処理すべき材料のより高いウェブ速度を適切に選択すると同時に、小さいプラズマ出力を選択することによって不均質な処理を達成できる。
【００１８】
本発明による方法の特に好都合で好ましい実施形態では、プラズマ処理とプライマーの前処理とが組み合わされ、しかも、好ましくは、最初に、表面をプラズマによって平面的に、部分的に前処理し、そして、その平面的に、部分的に前処理した、表面の領域上にプライマーを施用し、そのプラズマによる前処理のために、被着体の表面上に高められた剥離力で付着する。
【００１９】
本発明はまた、最初に述べた部材によって解決され、本発明によれば、該部材は、二つの被着体の表面間の剥離力が、該二つの被着体の表面の全面的な凝集破壊の剥離力よりも高いことを特徴とする。
【００２０】
本発明を、６つの図の実施形態に基づいて説明する。
【図面の簡単な説明】
【００２１】
【図１ａ】図１ａは、本発明による、接着テープと、被着体の第一の表面との間の、閉状態の接着の側面図である。
【図１ｂ】図１ｂは、本発明による、接着テープと、被着体の第一の表面との間の、開状態の接着の側面図である。
【図２】図２は、接着剤およびＡＢＳ表面のプラズマ前処理後のＡＢＳ上のｔｅｓａ（登録商標）７８１２の３枚の写真である。
【図３】図３は、接着剤層の第一の表面のみ、ラッカー表面のみ、（さらには）接着剤層の第一の表面とラッカー表面の両方がプラズマ前処理されている場合の、処理されていない表面における自動車用塗料上のｔｅｓａ（登録商標）７８１２の破壊画像である。
【図４ａ】図４ａは、プラズマラミネーション後の、Ｃｅｌｌｏ  ３３．１３上の、接着剤ｔｅｓａ７０７ｘコアを有する開放接着テープの写真である。
【図４ｂ】図４ｂは、プラズマラミネーション後の、Ｃｅｌｌｏ  ３３．１３上の、接着剤ｔｅｓａ７０７ｘコアを有する開放接着テープの写真である。
【図５】図５は、プラズマラミネーションの基本動作モードを示す。
【発明を実施するための形態】
【００２２】
図１ａは、キャリアフィルム２および接着剤層３を有する接着テープ１間本発明による接着の基本的な構造を示しており、接着剤層３の第一の接着剤層の表面３ａが、接着剤層３の、キャリアフィルム２とは反対側上に配置されており、かつ、接着剤層３の第一の表面３ａが、第一の被着体４の被着体の第一の表面４ａに接着されている。図１ａでは、接着された状態が示されている。
【００２３】
接着テープ１の自由な第一接着剤層の表面３ａは、最初は自由である。接着テープ１は、それから、その第一の接着剤層の表面３ａでもって被着体の第一の表面４ａ上に接着される。
【００２４】
第一の接着剤層の表面３ａまたは被着体の第一の表面４ａのいずれか一方、または両方が前処理されるという方法で、第一の接着剤層の表面３ａと被着体の第一の表面４ａとの間の接着部は前処理されている。
【００２５】
前処理は、原則的に、平面的、部分的な前処理である。それは、合目的的に、第一の接着剤層の表面３ａ上または被着体の第一の表面４ａ上またはその両方の上に、プライマーを平面的に、部分的に施用することであるだけでなく、第一の接着剤層の表面３ａ上または被着体の第一の表面４ａ上、または二つの表面３ａ、４ａの、平面的、部分的なプラズマ前処理であることもできる。
【００２６】
ここで、平面的、部分的に前処理されたとは、それぞれの表面が全面的に、すなわち平面の全範囲にわたって前処理されたのではなく、部分的にのみ前処理された、すなわち、表面の前処理された領域６だけを意味する。前処理された領域６は、個々に分布しているか、または連続的に形成されている、および／または、いずれも、任意の円周形状をとることができる。
【００２７】
前処理された領域６は、連続的に、または、互いに離間して、表面全体にわたって分布することができる。表面の前処理は、再現性のある構造を有することが好ましい。所与の再現可能な構造は、例えば、プラズマ前処理を施す前処理された領域６を露出できるようにするスタンピングよって達成することができ、そして、前処理された領域６に相補的で、かつ、プラズマ前処理を受けない、未処理の領域７を覆うようにして行われる。このために、例えば、プロセスガスとして表面を領域的に活性化するガスが、管を介してスタンピングの領域内に導入される。スタンピングおよび表面は、高周波の交流電解を極として露出される。そのようなスタンピングは、例えば、“Ｐｌａｓｍａ  Ｐｒｉｎｔｉｎｇ  ａｎｄ  Ｒｅｌａｔｅｄ  Ｔｅｃｈｎｉｑｕｅｓ  −  Ｐａｔｔｅｒｎｉｎｇ  ｏｆ  Ｓｕｒｆａｃｅｓ  Ｕｓｉｎｇ  Ｍｉｃｒｏｐｌａｓｍａｓ  ａｔ  Ａｔｍｏｓｐｈｅｒｉｃ  Ｐｒｅｓｓｕｒｅ”  ｉｎ  Ｐｌａｓｍａ  Ｐｒｏｃｅｓｓ．  Ｐｏｌｙｍ．  ２０１２，  ９，  １０８６−１１０３  Ｆｉｇ．  ４  ａｕｆ  Ｓｅｉｔｅ  １．０９１（非特許文献２）中に説明されている。しかしながら、設定可能な、プラズマ前処理された構造を表面上に適用するための他の方法も考えられ、これは上述の文献に記載されている。
【００２８】
プライマーの適用による前処理において、リソグラフィー法を用いることによっても、平面的、部分的に構造を生成および施用できる。
【００２９】
好ましくは、接着の前処理は専ら被着体の第一の表面４ａにおいて行われる。あるいは、例えば、プラズマ法によって、またはプライマーを平面的、部分的に施用することによっても、同様に、接着テープの接着剤層の表面を、平面的に部分的に前処理することもできる。
【００３０】
図１ｂは、被着体の第一の表面４ａから接着テープ１を剥離した後の接着の状態を示している。
【００３１】
そのプラズマ前処理された領域６において、プラズマ前処理によって、被着体の第一の表面４ａと第一の接着剤層の表面３ａとの間の剥離力は、未処理の被着体の第一の表面４ａと第一接着剤層の表面３ａとの剥離力よりも大きなものとなっている。
【００３２】
本発明により、その剥離力は、プラズマにより前処理された、前処理された領域６にわたって接着テープ１を引き剥がす場合に、その接着剤層１内に凝集破壊が生じるように、接着剤層３の凝集力よりも高くなるまで高められる。プラズマ前処理を施していない領域７全体にわたって、被着体の表面４ａと第一の接着剤層の表面３ａとの間の剥離力は、接着剤層１の凝集力よりも小さく、その結果、プラズマ前処理が行っていない領域７において、被着体の第一の表面４ａから接着テープ１を引き剥がす場合には、被着体の第一の表面４ａから直接、接着剤層３が元通りに剥離する。
【００３３】
図１ｂは、被着体の第一の表面４ａのプラズマ前処理された領域６およびプラズマ前処理されていない領域７にわたる、接着テープ１の異なる破断挙動を示す。接着テープ１を引き剥がす際に、被着体の第一の表面４ａにわたる破断ラインの高さが異なることによって、追加的な、被着体の第一の表面４ａに対抗する、垂直な破壊ラインが接着層３内に生じ、その結果、破断面積は、全面的な凝集破壊または全面的な接着破壊に対抗して増加することが、本発明の本質である。破断面積が拡大することにより、キャリアフィルム２と被着体の第一の表面４ａとの間の剥離力、すなわち、キャリアフィルム２が被着体の表面４ａから引き剥がされる力は、接着剤層３の全面的な凝集破壊における剥離力よりも大きくすることができる。
【００３４】
図２は、ｔｅｓａ（登録商標）  ＡＣＸｐｌｕｓ  ７８１２接着テープ１をＡＢＳからなる第一被着体の表面４ａ上に固定した状態を示す。接着テープ１は、ここではＡＢＳ上に接着されており、ＡＢＳはアクリロニトリルブタジエンスチレンである。ｔｅｓａ（登録商標）  ＡＣＸｐｌｕｓ  ７８１２の接着テープ１は、濃い黒色のアクリルフォーム接着テープであり、ここでは透明に示されている、化学的にエッチングされたＰＥＴ（ポリエチレン）安定化フィルム上に接着剤層が適用されている。
【００３５】
図２に示す３枚の写真では、被着体の表面４ａ、すなわち、ＡＢＳ基材の表面、およびｔｅｓａ  ＡＣＸ  ７８１２の接着剤層３の第一の接着剤層の表面３ａのいずれも、ＰｉｅｚｏＢｒｕｓｈ（登録商標）プラズマ処理で前処理する。図２では、三つのｔｅｓａ（登録商標）ＡＣＸｐｌｕｓ  ７８１２テープ１がＡＢＳ−被着体表面４ａ上に接着されている。プラズマ前処理は、Ｐｉｅｚｏｂｒｕｓｈ（登録商標）ブランドのプラズマ装置を用いて行った。
【００３６】
以前はＲｅｉｎｈａｕｓｅｎ  Ｐｌａｓｍａ  ＧｍｂＨであった、Ｒｅｙｌｏｎ  Ｐｌａｓｍａ  Ｇｍｂｈ社のＰｉｅｚｏｂｒｕｓｈ（登録商標）は、圧電効果によってプラズマを生成し、これは、結晶の偏光方向を逆にすることによって可能になる。この放電技術の結果として、電気アークと比較して、冷たい非熱プラズマが生成される。その温度は室温に近い。
【００３７】
圧電素子の原理は、例えば、欧州特許第  ２  １６８  ４０９  Ｂ１号明細書（特許文献１）に示されている。圧電素子は、それらに設けられた冷却装置に関連して特に適しており、それ故、交流電解によって生成されたプラズマは続いて冷却することができ、そして、図示していないプラズマ源の放出ノズルから、いわゆる低プラズマ温度−プラズマを放出させることができる。
【００３８】
Ｐｉｅｚｏｂｒｕｓｈ  ＰＺ２は、５０℃未満のプラズマ温度を有するプラズマを生成する。
【００３９】
Ｐｉｅｚｏｂｒｕｓｈ  ＰＺ２を、基材の表面または接着剤の表面全体にわたり、５ｍｍ〜１０ｍｍの距離で、かつ、５ｍ／分以下の速度で誘導し、そして、それら表面を接着プロセスのために準備する。
【００４０】
プラズマ温度が５０℃未満と低いため、例えば、被着体の表面４ａを前処理するのにも、接着剤層の表面３ａを前処理するのにも同じプラズマ源を使用することができる。
【００４１】
Ｐｉｅｚｏｂｒｕｓｈ（登録商標）はハンディタイプのプラズマ装置であるが、この試験のために、処理の間の一貫した条件を達成するために、可動式テーブルの上に取り付けた。被着体４および接着剤３に対する可動式テーブルの速度は、５ｍ／分の速度で均質な処理ができないように選択された。これを、図２の３枚の写真に示す。３枚の写真の全てにおいて、引っ張り力は９０°接着強度試験によって、すなわち、補強フィルムをＡＢＳフィルムから９０°の角度で引き剥がして行った。
【００４２】
一つ目の場合、つまり、図２の上部の場合では６６．２Ｎ／ｃｍの剥離力が、中央のサンプルでは８８．４７Ｎ／ｃｍの剥離力が、そして、下の例では９２．９３Ｎ／ｃｍの剥離力が測定された。製品の中央における全面的な凝集破壊の場合、剥離力は約６７Ｎ／ｃｍである。これは、表面の平面的な部分的な前処理およびそれによってもたらされる接着剤層の不均質な破壊挙動により、図２におけるいくつかの場合において、全面的な凝集破壊に対して剥離力が著しく増加すると考えられることを示している。
【００４３】
図３は、Ｈｅｍｍｅｌｒａｔｈ  Ｌａｃｋｆａｂｒｉｋ  ＧｍｂＨ社の自動車用塗料Ａｕｔｏｌａｃｋ  ２Ｋ−Ｋｌａｒｌａｃｋ  ｅｎｈａｎｃｅｄ  ５４０上にｔｅｓａ（登録商標）ＡＣＸｐｌｕｓ  ７８１２接着テープをそれぞれ適用し、そして、表面の前処理をＰｌａｓｍａｔｒｅａｔ社のプラズマノズルを用いて行った４つのさらなる試験を示す。
【００４４】
そのプラズマノズルは、わずかに異なる電界生成の原理に従って機能し、例えば、欧州特許出願公開第０９８６９３９Ａ１号明細書（特許文献２）に記載されている。放電空間を流れるガスは、プラズマによってイオン化される。次いで、このプラズマは、処理される表面に駆動されるガス流を通過し、そしてそこで、特に、表面酸化が行われ、これは、表面の濡れ性を向上させる。前処理はコロナ放電のように放電が生ずる場所で行われないため、（ここでは）その物理的な前処理の種類は、間接的な前処理と呼ばれる。表面の前処理は、大気圧またはその近くで行われるが、放電空間またはガスチャンネル内の圧力を増加させることはできる。プラズマとは、ここでは、大気圧プラズマであり、これは、熱平衡状態にない電気的に活性化された均質な反応性ガスであり、有効範囲内の周囲圧力に近い圧力を有するものと解される。一般に、圧力は周囲圧力よりも０．５バール高い。電気放電および電界中のイオン化プロセスによってガスが活性化され、そして、ガス成分中に高励起状態が発生する。使用されるガスおよび混合ガスはプロセスガスと呼ばれる。大気圧プラズマの成分は、高度に励起された原子状態、高度に励起された分子状態、イオン、電子、プロセスガスの未変化成分であることができる。大気圧プラズマは、真空中ではなく、通常、空気環境中で生成される。これは、プロセスガス自体が確かに空気ではない場合、流出するプラズマが少なくとも周囲の空気の成分を含むことを意味する。
【００４５】
第一の場合、つまり、図３の上に示した例では、第一の接着剤層の表面３ａも、塗料表面４ａも共に未処理である。第二の場合、接着剤層３ａの表面はプラズマノズルで前処理されており、第三の場合では、塗料のみが前処理されており、そして第四の場合では、両方の表面３ａ、４ａがプラズマノズルで前処理されている。
【００４６】
しかしながら、測定された剥離力は、図２に示されている部分的な凝集破壊の場合よりもはるかに、つまり、それぞれ２０Ｎ／ｃｍ以上低い。したがって、均一な凝集破壊における剥離力は、部分的な凝集破壊よりも小さい。
【００４７】
図４ａおよび図４ｂは、同様に、接着テープ１と被着体の表面４ａとの間の接着の凝集破壊および接着破壊の組合せを示す。接着テープ１として、アクリルベース上の自己接着粘弾性キャリア材料からなる、機能層としてアクリレート接着剤を有する二層構造物を使用した。接着テープ１は、Ｔ−剥離試験のために化学的にエッチングされたＰＥＴフィルムでその両面を補強した。説明した接着テープ１を、プラズマラミネーションによって製造し、その場合、接着剤層３ａの表面およびキャリア材料４ａの表面の両方を非常に低電力でプラズマ処理した。
【００４８】
プラズマラミネーションのプロセスは、互いに向かい合った、ラミネーションする二つの表面を、例えば、二つの対向するロールの間で、二つのフィルムを、二つの表面を互いに対向させて引っ張り、そして、ラミネーションおよびラミネートニップ内へ進入させる前に、二つの互いに離間している表面上にプラズマノズルを向けることによって、互いに積層される二つの表面が、ラミネーションの直前にプラズマにより前処理される。
【００４９】
図５には、ラミネーションのために所望の反圧を形成する、加圧ローラ５４および対向する加圧ローラ５６によって形成されたラミネートニップ５３が示されている。直径およびそれらの回転軸に沿った長手方向における範囲において同じ大きさのローラ５４、５６は、同じ周速度で反対方向に走行する。加圧ローラ５４上には誘電体層５７が外部から施用されており、これは、加圧ローラ５４を完全に取り囲み、かつ、加圧ローラ５４の外側表面上を、全面的に、加圧ローラ５４の全長に沿って施用されている。加圧ローラ５４上には、誘電体５７の層が外側に施用されており、その誘電体５７の層の厚さは、好ましくは１〜５ｍｍである。誘電体５７は、合目的的に、セラミック、ガラス、プラスチック、ゴム、例えば、スチレン−ブタジエンゴム、クロロプレンゴム、ブタジエンゴム、アクリロニトリル−ブタジエンゴム、ブチル−ゴム、エチレン−プロピレン−ジエンゴム（ＥＰＤＭ）またはポリイソプレンゴム（ＩＲ）からなる。
【００５０】
加圧ローラ５４と、対向する加圧ローラ５６との間には、高周波交流電圧が印加され、これによりラミネートニップ５３にプラズマが生成される。プロセスガス５９は、プロセスガスノズル５８を介してラミネートニップ５３に供給され、プロセスガス５９として空気または窒素または二酸化炭素を種々の実験で使用した。しかしながら、他のプロセスガスまたはこれらのプロセスガスの混合物もまた考えられる。
【００５１】
プラズマ前処理は大気圧に近い圧力、すなわち、大気圧±０．０５バールまたは大気圧で行われる。
【００５２】
ラミネートニップ５３、キャリア材料４および接着剤層３は、連続的に、かつ、同じ方向に供給される。ウェブ速度は０．５〜２００ｍ／分、好ましくは、１〜５０ｍ／分、特に好ましくは、２〜２０ｍ／分である。
【００５３】
ラミネートニップ５３では、第一の接着剤層の表面３ａとキャリア材料４ａの第一の表面とが互いに積層される、すなわち、一緒に加圧され、その結果、接着テープ１を形成する積層体が得られる。これら二つの第一の表面３ａ、４ａは、ラミネーションの際に、互いに直接接触し、かつ、加圧下で互いに押し付けられるように、互いに配置される。それら二つの第一の表面３ａ、４ａは、一緒にラミネーションされる前に、それぞれ全面的にプラズマ前処理され、具体的には、ラミネートニップ５３から、ラミネートニップ５３内に至るまで、それら二つの第一の表面上にプラズマが連続的に作用するような方法で前処理される。
【００５４】
粘弾性キャリア材料３の通常の凝集力は１８．３Ｎ／ｃｍであり、一方、図４ｂによる部分的な凝集破壊の場合の剥離力は１８．９Ｎ／ｃｍである。図４ａにおける部分的な凝集破壊の別の場合の剥離力は９．５Ｎ／ｃｍである。この実験は、表面の前処理によって領域的な凝集破壊および領域的な接着破壊、あるいは、接着の剥離力を生じさせることができ、かつ、接着の剥離力が、全面的に、凝集的に破壊さえる接着結合の剥離力を超え得ることを、全体として明確に示すことができる。
【符号の説明】
【００５５】
１  接着テープ
２  キャリアフィルム
３  接着剤層
３ａ  接着剤層の表面
４  被着体／キャリア材料
４ａ  被着体の表面
６  前処理された領域
７  未処理の領域
５３  ラミネートニップ
５４  加圧ローラ
５６  対向する加圧ロール
５７  誘電体
５８  プロセスガスノズル
５９  プロセスガス
【図１ａ】
2019512033.tif 000003
【図１ｂ】
2019512033.tif 000004
【図２】
2019512033.tif 000005
【図３】
2019512033.tif 000006
【図４ａ】
2019512033.tif 000007
【図４ｂ】
2019512033.tif 000008
【図５】
2019512033.tif 000009
【国際調査報告】
2019512033.tif 000010
2019512033.tif 000011
2019512033.tif 000012
2019512033.tif 000013